СЫРЬЕВАЯ СМЕСЬ ДЛЯ ИЗГОТОВЛЕНИЯ МАТЕРИАЛА, ИМИТИРУЮЩЕГО ПРИРОДНЫЙ КАМЕНЬ
CRUDE MIXTURE FOR MAKING MATERIAL IMITATING NATURAL STONE

Изобретение относится к области производства искусственных материалов, имитирующих природные.
Известна сырьевая смесь для изготовления материала, имитирующего природный камень, включающая, мас.%: угольная пыль 23,0-27,0; измельченная слюда 23,0-27,0; измельченный доменный шлак 23,0-27,0; жидкое стекло 23,0-27,0 [1].
Задача изобретения состоит в повышении водостойкости материала, имитирующего природный камень.
Технический результат достигается тем, что сырьевая смесь для изготовления материала, имитирующего природный камень, включающая угольную пыль и измельченную слюду, дополнительно включает воду, карбонатный песок, кварцевый песок и портландцемент при следующем соотношении компонентов, мас.%: угольная пыль 5,0-10,0; измельченная слюда 10,0-15,0; вода 25,0-30,0; карбонатный песок 15,0-20,0; кварцевый песок 10,0-15,0; портландцемент 20,0-25,0.
В таблице приведены составы смеси.
Таблица
Компоненты
Состав, мас.%:
1
2
3
Угольная пыль
5,0
7,0
10,0
Измельченная слюда
10,0
13,0
15.0
Вода
25,0
27,0
30,0
Карбонатный песок
20,0
17,0
15,0
Кварцевый песок
15,0
13,0
10,0
Портландцемент
25,0
23,0
20,0
Слюду предварительно измельчают и просеивают через сетку №5. Компоненты смеси дозируют в требуемых количествах и смешивают. Из полученной смеси формуют материал (изделие), имитирующий природный камень желаемого размера и конфигурации. Затем оставляют изделие до полного отверждения на воздухе при комнатной температуре. Материал, имитирующий природный камень, водостоек (коэффициент размягчения не менее 0,8).
Источники информации
1. RU 2440944 С1, 2012.